(57)【要約】【課題】主薬剤の濃度の低下を抑制しうる配管設備薬剤添加方法および表面処理剤を提供すること。【解決手段】配管設備は、経時的に鉄錆の発生する、鉄を含有する合金製の配管を有し、主薬剤はカチオン系化合物を含有し、鉄錆に吸着する性質を持つ塩である四級アルキルヒドロキシエチルアンモニウム塩および四級アルケニルヒドロキシエチルアンモニウム塩からなる群より選ばれる少なくとも１種の塩を含有する表面処理剤を所定の濃度となるように流体に添加する表面処理剤添加ステップを行い、その後に表面処理剤が添加された流体を配管設備に所定の時間循環させる循環ステップを行い、その後に主薬剤を流体に添加する主薬剤添加ステップを行う配管設備薬剤添加方法。【選択図】なし【特許請求の範囲】
【請求項１】
水を含有する流体がその内部を循環する配管設備に対して実施する、主薬剤を前記流体に添加する配管設備薬剤添加方法であって、
前記配管設備は、経時的に鉄錆の発生する、鉄を含有する合金製の配管を有し、
前記主薬剤はカチオン系化合物を含有し、
鉄錆に吸着する性質を持つ塩である四級アルキルヒドロキシエチルアンモニウム塩および四級アルケニルヒドロキシエチルアンモニウム塩からなる群より選ばれる少なくとも１種の塩を含有する表面処理剤を所定の濃度となるように前記流体に添加する表面処理剤添加ステップを行い、
その後に前記表面処理剤が添加された前記流体を前記配管設備に所定の時間循環させる循環ステップを行い、
その後に前記主薬剤を前記流体に添加する主薬剤添加ステップを行う配管設備薬剤添加方法。
【請求項２】
前記表面処理剤は、オレイルモノ（ヒドロキシエチル）ジメチルアンモニウム塩、オレイルジ（ヒドロキシエチル）メチルアンモニウム塩およびオレイルトリ（ヒドロキシエチル）アンモニウム塩からなる群より選ばれる少なくとも１つの塩を含有する、請求項１に記載の配管設備薬剤添加方法。
【請求項３】
前記主薬剤は、前記配管に前記流体を循環させるポンプの消費エネルギーを低減させるポンプ動力低減薬剤である、請求項１または２に記載の配管設備薬剤添加方法。
【請求項４】
前記主薬剤は、ハロゲン化第四級アンモニウムとサリチル酸ナトリウムの混合物、または第四級アンモニウムサリチレートとサリチル酸ナトリウムの混合物を含有する、請求項３に記載の配管設備薬剤添加方法。
【請求項５】
前記主薬剤は、鉄を含有する合金製の配管の腐食を防止する腐食防止剤またはスライムの発生を防止するスライム防止薬剤である、請求項１または２に記載の配管設備薬剤添加方法。
【請求項６】
前記主薬剤は、脂肪族アミン、芳香族アミン、異節環状窒素化合物、メルカプタン類、アルデヒド類、ケトン類、アルキルジメチルベンジルアンモニウムクロライドおよびジアルキルジメチルアンモニウムクロライドからなる群より選ばれる少なくとも１つの化合物を含有する、請求項５に記載の配管設備薬剤添加方法。
【請求項７】
水を含有する流体がその内部を循環する配管設備に対して使用する表面処理剤であって、
前記配管設備は、経時的に鉄錆の発生する、鉄を含有する合金製の配管を有し、
前記表面処理剤は、主薬剤を前記流体に添加する前に前記流体に添加され、その後所定の時間前記配管設備を循環される前処理用薬剤であり、
鉄錆に吸着する性質を持つ塩である四級アルキルヒドロキシエチルアンモニウム塩および四級アルケニルヒドロキシエチルアンモニウム塩からなる群より選ばれる少なくとも１種の塩を含有する表面処理剤。
【請求項８】
前記表面処理剤は、オレイルモノ（ヒドロキシエチル）ジメチルアンモニウム塩、オレイルジ（ヒドロキシエチル）メチルアンモニウム塩およびオレイルトリ（ヒドロキシエチル）アンモニウム塩からなる群より選ばれる少なくとも１つの塩を含有する、請求項７に記載の表面処理剤。
【請求項９】
前記主薬剤は、前記配管に前記流体を循環させるポンプの消費エネルギーを低減させるポンプ動力低減薬剤である、請求項７または８に記載の表面処理剤。
【請求項１０】
前記主薬剤は、ハロゲン化第四級アンモニウムとサリチル酸ナトリウムの混合物、または第四級アンモニウムサリチレートとサリチル酸ナトリウムの混合物を含有する、請求項９に記載の表面処理剤。
【請求項１１】
前記主薬剤は、鉄を含有する合金製の配管の腐食を防止する腐食防止剤またはスライムの発生を防止するスライム防止薬剤である、請求項７または８に記載の表面処理剤。
【請求項１２】
前記主薬剤は、脂肪族アミン、芳香族アミン、異節環状窒素化合物、メルカプタン類、アルデヒド類、ケトン類、アルキルジメチルベンジルアンモニウムクロライド、ジアルキルジメチルアンモニウムクロライドからなる群より選ばれる少なくとも１つの化合物を含有する、請求項１１に記載の表面処理剤。
【発明の詳細な説明】
【技術分野】
【０００１】
本発明は、水を含有する流体がその内部を循環する配管設備に対して実施する、主薬剤を前記流体に添加する配管設備薬剤添加方法、および水を含有する流体がその内部を循環する配管設備に対して使用する表面処理剤に関する。
【背景技術】
【０００２】
各種工業プラントの加熱・冷却系や、建物の空調用設備、地域冷暖房システムなどには、冷温水が循環する配管が用いられている。配管の腐食防止や細菌繁殖によるスライム発生の防止、循環動力の低減などの目的のため、配管内部を循環する冷温水等の流体に、様々な薬剤を添加することが行われる。
【０００３】
例えば、配管内に冷温水等の流体を循環させるポンプの消費エネルギーを削減するため、流体に水性媒体の摩擦抵抗を低減できる薬剤が添加される。特許文献１では、水性媒体用摩擦抵抗低減剤として、不飽和結合基を少なくとも１つ有する炭素数８〜２２の直鎖状あるいは分岐鎖状の脂肪族炭化水素基を１つ有し、２つ又は３つのアルキレンオキシ基を有する第４級アンモニウムカチオン、および有機酸残基とを含有する薬剤が開示されている。
【０００４】
また、配管の腐食防止のため、有機化合物による腐食抑制剤が用いられる場合がある。有機化合物による腐食抑制剤にはアニオン型とカチオン型があるが、いずれも金属表面に吸着して金属−溶液界面の性質を変えることで腐食を抑制する（非特許文献１）。
【０００５】
特許文献２には、歯科医院で用いられる唾液吸引システム用抗菌剤、クーリングタワー用抗菌剤、各種工場などの冷却水の抗菌・防藻・スライムコントロール剤として使用可能な、抗菌剤成分として対イオンが有機カルボン酸アニオンであるカチオン性界面活性剤と、特定の非イオン性界面活性剤と、可溶性デンプンとからなる粉末状抗菌剤組成物が開示されている。なお配管に発生するスライムとは、配管の表面に付着した細菌や微生物が水中の有機物を栄養源として増殖し、粘着性の軟泥状物質となったものである。
【先行技術文献】
【特許文献】
【０００６】
【特許文献１】特開平８−３１１４３１号公報
【特許文献２】特開２０００−１９１４０９号公報
【非特許文献】
【０００７】
【非特許文献１】荒牧国次「分子構造からみた有機系インヒビターの作用機構」、金属表面技術、２５巻、１１号、（１９７４年）、ｐ．５７８−５８７
【発明の概要】
【発明が解決しようとする課題】
【０００８】
上述の種々の薬剤は、配管内で所定の濃度になるように、配管内の流体に添加される。そしてある程度の期間に亘って薬剤の濃度が保たれることにより、循環動力の低減、腐食防止、スライム発生防止等の効果が得られる。
【０００９】
発明者は、上述の配管に使用する薬剤の中に、流体への添加後早い時期に有効濃度が著しく減少するものがあることを見いだした。薬剤の有効濃度が減少すると、所望の効果が得られず、配管に腐食やスライムが発生したり、循環動力の低減による省エネルギーが達成できない問題が生じる。また、高価な薬剤を投入したにもかかわらず希望した効果が得られないのであるから、甚だ不経済である。
【００１０】
本発明は上述の課題に鑑みてなされたものであり、その目的は、薬剤（主薬剤）の有効濃度の低下を抑制できる配管設備薬剤添加方法、および主薬剤の有効濃度の低下を抑制できる表面処理剤を提供する点にある。
【課題を解決するための手段】
【００１１】
上記目的を達成するための本発明に係る配管設備薬剤添加方法の特徴構成は、水を含有する流体がその内部を循環する配管設備に対して実施する、主薬剤を前記流体に添加する配管設備薬剤添加方法であって、
前記配管設備は、経時的に鉄錆の発生する、鉄を含有する合金製の配管を有し、
前記主薬剤はカチオン系化合物を含有し、
鉄錆に吸着する性質を持つ塩である四級アルキルヒドロキシエチルアンモニウム塩および四級アルケニルヒドロキシエチルアンモニウム塩からなる群より選ばれる少なくとも１種の塩を含有する表面処理剤を所定の濃度となるように前記流体に添加する表面処理剤添加ステップを行い、
その後に前記表面処理剤が添加された前記流体を前記配管設備に所定の時間循環させる循環ステップを行い、
その後に前記主薬剤を前記流体に添加する主薬剤添加ステップを行う点にある。
【００１２】
上記目的を達成するための本発明に係る表面処理剤の特徴構成は、水を含有する流体がその内部を循環する配管設備に対して使用する表面処理剤であって、
前記配管設備は、経時的に鉄錆の発生する、鉄を含有する合金製の配管を有し、
前記表面処理剤は、主薬剤を前記流体に添加する前に前記流体に添加され、その後所定の時間前記配管設備を循環される前処理用薬剤であり、
鉄錆に吸着する性質を持つ塩である四級アルキルヒドロキシエチルアンモニウム塩および四級アルケニルヒドロキシエチルアンモニウム塩からなる群より選ばれる少なくとも１種の塩を含有する点にある。
【００１３】
発明者は、上述の有効濃度低下の問題が、鉄を含有する合金製の配管を有する配管設備に対してカチオン系化合物を含有する主薬剤を使用した場合に発生し、その原因が、配管に発生した鉄錆にカチオン系化合物が吸着されてしまうことにあると思い至った。
【００１４】
そこで、まず最初に鉄錆に吸着する性質を持つ塩である四級アルキルヒドロキシエチルアンモニウム塩および四級アルケニルヒドロキシエチルアンモニウム塩からなる群より選ばれる少なくとも１種の塩を含有する表面処理剤を配管内の流体に添加し、その流体を所定の時間循環させた後、主薬剤を流体に添加する。そうすることにより、主薬剤の投入前に流体に添加された、表面処理剤に含有される塩が、配管を循環する間に配管の鉄錆に吸着されて、主薬剤に含有されるカチオン系化合物の鉄錆への吸着が阻害される。
【００１５】
主薬剤の鉄錆への吸着阻害についてさらに詳しくいえば、配管の鉄錆は通常は正に帯電しており、鉄錆に四級アルキルヒドロキシエチルアンモニウム塩や四級アルケニルヒドロキシエチルアンモニウム塩（以下「表面処理剤の塩」と記載する。）が作用すると、表面処理剤の塩に存在する官能基のうち負に帯電しやすいヒドロキシ基が、鉄錆に結合すると考えられる。そして鉄錆にヒドロキシ基が結合すると、鉄錆の表面にアンモニウム基が常在することとなり、これにより鉄錆が親水性となり、主薬剤を吸着しにくくすると考えられる。あるいは、鉄錆の表面における主薬剤との反応部位が表面処理剤の塩によりブロックされた状態になるので、主薬剤の鉄錆への吸着を阻害できると考えられる。
【００１６】
すなわち本発明に係る配管設備薬剤添加方法の特徴構成によれば、鉄錆に吸着する性質を持つ塩である四級アルキルヒドロキシエチルアンモニウム塩と四級アルケニルヒドロキシエチルアンモニウム塩からなる群より選ばれる少なくとも１種以上の塩を含有する表面処理剤を所定の濃度となるように流体に添加する表面処理剤添加ステップを行い、その後に表面処理剤が添加された流体を配管設備に所定の時間循環させる循環ステップを行い、その後に主薬剤を流体に添加する主薬剤添加ステップを行うので、主薬剤の鉄錆への吸着が阻害され、主薬剤添加後の早期の有効濃度低下を抑制でき、予期した効果を主薬剤に発揮させることができる。
【００１７】
また本発明に係る表面処理剤の特徴構成によれば、鉄錆に吸着する性質を持つ塩である四級アルキルヒドロキシエチルアンモニウム塩と四級アルケニルヒドロキシエチルアンモニウム塩からなる群より選ばれる少なくとも１種以上の塩を含有するので、主薬剤を流体に添加する前に表面処理剤が流体に添加され、その後配管設備に所定の時間循環されることにより、主薬剤の鉄錆への吸着が阻害され、主薬剤添加後の早期の有効濃度低下を抑制でき、主薬剤に予期した効果を発揮させることができる。
【００１８】
本発明に係る配管設備薬剤添加方法の別の特徴構成は、前記表面処理剤は、オレイルモノ（ヒドロキシエチル）ジメチルアンモニウム塩、オレイルジ（ヒドロキシエチル）メチルアンモニウム塩およびオレイルトリ（ヒドロキシエチル）アンモニウム塩からなる群より選ばれる少なくとも１つの塩を含有する点にある。
【００１９】
本発明に係る表面処理剤の別の特徴構成は、前記表面処理剤は、オレイルモノ（ヒドロキシエチル）ジメチルアンモニウム塩、オレイルジ（ヒドロキシエチル）メチルアンモニウム塩およびオレイルトリ（ヒドロキシエチル）アンモニウム塩からなる群より選ばれる少なくとも１つの塩を含有する点にある。
【００２０】
表面処理剤が上述の塩を含有することにより、主薬剤添加後の早期の有効濃度低下をより効果的に抑制できることが実験的に確かめられている。これは、表面処理剤に含有される塩がオレイル基を持つため、主薬剤の鉄錆への吸着をより有効に阻害しているものと考えられる。
【００２１】
すなわち上記の特徴構成によれば、表面処理剤は、オレイルモノ（ヒドロキシエチル）ジメチルアンモニウム塩、オレイルジ（ヒドロキシエチル）メチルアンモニウム塩およびオレイルトリ（ヒドロキシエチル）アンモニウム塩からなる群より選ばれる少なくとも１つの塩を含有するので、主薬剤添加後の早期の有効濃度低下をより効果的に抑制でき、主薬剤に予期した効果を発揮させることができる配管設備薬剤添加方法、および表面処理剤を提供できる。
【００２２】
本発明に係る配管設備薬剤添加方法の別の特徴構成は、前記主薬剤は、前記配管に前記流体を循環させるポンプの消費エネルギーを低減させるポンプ動力低減薬剤である点にある。
【００２３】
本発明に係る表面処理剤の別の特徴構成は、前記主薬剤は、前記配管に前記流体を循環させるポンプの消費エネルギーを低減させるポンプ動力低減薬剤である点にある。
【００２４】
上記の特徴構成によれば、主薬剤が配管に前記流体を循環させるポンプの消費エネルギーを低減させるポンプ動力低減薬剤であるので、表面処理剤の添加・循環後にポンプ動力低減薬剤を流体に添加することにより、ポンプ動力低減薬剤の有効濃度の低下が抑制される。これにより、長期に亘って消費エネルギー低減の効果を得ることができ、配管設備の経済的な運用を実現可能な配管設備薬剤添加方法、および表面処理剤を提供できる。
【００２５】
本発明に係る配管設備薬剤添加方法の別の特徴構成は、前記主薬剤は、ハロゲン化第四級アンモニウムとサリチル酸ナトリウムの混合物、または第四級アンモニウムサリチレートとサリチル酸ナトリウムの混合物を含有する点にある。
【００２６】
本発明に係る表面処理剤の別の特徴構成は、前記主薬剤は、ハロゲン化第四級アンモニウムとサリチル酸ナトリウムの混合物、または第四級アンモニウムサリチレートとサリチル酸ナトリウムの混合物を含有する点にある。
【００２７】
上記の特徴構成によれば、主薬剤は、ハロゲン化第四級アンモニウムとサリチル酸ナトリウムの混合物、または第四級アンモニウムサリチレートとサリチル酸ナトリウムの混合物を含有するので、配管に流体を循環させるポンプの消費エネルギーをより効果的に低減できる。したがって、より経済的な配管設備の運用を実現可能な配管設備薬剤添加方法、および表面処理剤を提供できる。
【００２８】
本発明に係る配管設備薬剤添加方法の別の特徴構成は、前記主薬剤は、鉄を含有する合金製の配管の腐食を防止する腐食防止剤またはスライムの発生を防止するスライム防止薬剤である点にある。
【００２９】
本発明に係る表面処理剤の別の特徴構成は、前記主薬剤は、鉄を含有する合金製の配管の腐食を防止する腐食防止剤またはスライムの発生を防止するスライム防止薬剤である点にある。
【００３０】
上記の特徴構成によれば、主薬剤が鉄を含有する合金製の配管の腐食を防止する腐食防止剤またはスライムの発生を防止するスライム防止薬剤であるので、表面処理剤の添加・循環後に流体へ添加することにより、腐食防止剤またはスライム防止薬剤の有効濃度の低下が抑制される。これにより、長期に亘って腐食防止またはスライム防止の効果を得ることができ、配管設備の経済的な運用を実現可能な配管設備薬剤添加方法、および表面処理剤を提供できる。
【００３１】
本発明に係る配管設備薬剤添加方法の別の特徴構成は、前記主薬剤は、脂肪族アミン、芳香族アミン、異節環状窒素化合物、メルカプタン類、アルデヒド類、ケトン類、アルキルジメチルベンジルアンモニウムクロライドおよびジアルキルジメチルアンモニウムクロライドからなる群より選ばれる少なくとも１つの化合物を含有する点にある。
【００３２】
本発明に係る表面処理剤の別の特徴構成は、前記主薬剤は、脂肪族アミン、芳香族アミン、異節環状窒素化合物、メルカプタン類、アルデヒド類、ケトン類、アルキルジメチルベンジルアンモニウムクロライドおよびジアルキルジメチルアンモニウムクロライドからなる群より選ばれる少なくとも１つの化合物を含有する点にある。
【００３３】
上記の特徴構成によれば、主薬剤が脂肪族アミン、芳香族アミン、異節環状窒素化合物、メルカプタン類、アルデヒド類およびケトン類からなる群より選ばれる少なくとも１つの化合物を含有することで、配管の腐食をより効果的に抑制できる。また、主薬剤がアルキルジメチルベンジルアンモニウムクロライドおよびジアルキルジメチルアンモニウムクロライドからなる群より選ばれる少なくとも１つの化合物を含有することで、配管のスライム発生をより効果的に抑制できる。したがって、より経済的な配管設備の運用を実現可能な配管設備薬剤添加方法、および表面処理剤を提供できる。
【発明を実施するための形態】
【００３４】
以下に配管設備薬剤添加方法および表面処理剤について説明する。なお、以下に好適な実施例を示すが、これら実施例は本発明を具体的に例示するために記載されたものであって、本発明の趣旨を逸脱しない範囲で種々変更が可能であり、本発明は以下の記載に限定されるものではない。
【００３５】
配管設備薬剤添加方法は、水を含有する流体がその内部を循環する配管設備に対して実施され、表面処理剤を所定の濃度となるように前記流体に添加する表面処理剤添加ステップを行い、その後に前記表面処理剤が添加された前記流体を前記配管設備に所定の時間循環させる循環ステップを行い、その後に前記主薬剤を前記流体に添加する主薬剤添加ステップを行うものである。また表面処理剤は、水を含有する流体がその内部を循環する配管設備に対して使用され、主薬剤を流体に添加する前に流体に添加され、その後所定の時間配管設備を循環される前処理用薬剤である。
【００３６】
配管設備は各種工業プラントの加熱・冷却系や、建物の空調用設備、地域冷暖房システム等の熱交換システムに用いられ、その内部を水を含有する流体が循環し、熱を搬送する。配管設備は、炭素鋼、ニッケルクロム鉄合金、モリブデン鋼、クロムモリブデン鋼、オーステナイト系ステンレス、フェライト系ステンレス等の合金製の配管を有している。これらは鉄を含有する合金であるため、経時的に鉄錆が発生する場合がある。
【００３７】
上述の配管設備に対し、配管の腐食防止や細菌繁殖によるスライム発生の防止、循環動力の低減などの目的のため、内部を循環する流体に主薬剤が添加される。
【００３８】
循環動力の低減のための主薬剤、すなわちポンプ動力低減剤は、カチオン系化合物であるハロゲン化第四級アンモニウムとサリチル酸ナトリウムの混合物、または第四級アンモニウムサリチレートとサリチル酸ナトリウムの混合物を含有する。
【００３９】
配管の腐食防止のための主薬剤、すなわち腐食防止剤は、カチオン系化合物である脂肪族アミン、芳香族アミン、異節環状窒素化合物、メルカプタン類、アルデヒド類およびケトン類からなる群より選ばれる少なくとも１つの化合物を含有する。脂肪族アミンとしては、例えばポリエチレンポリアミンが用いられる。
【００４０】
スライム発生の防止のための主薬剤、すなわちスライム発生防止薬剤は、カチオン系化合物であるアルキルジメチルベンジルアンモニウムクロライドおよびジアルキルジメチルアンモニウムクロライドからなる群より選ばれる少なくとも１つの化合物を含有する。
【００４１】
これらの主薬剤はカチオン系化合物を含有しているため、配管内に鉄錆が生じている場合には、主薬剤の有効成分が鉄錆に吸着され、有効濃度が減少する場合がある。そこで、主薬剤の投入に先立って、表面処理剤を配管内の流体に添加する。
【００４２】
表面処理剤は、四級アルキルヒドロキシエチルアンモニウム塩および四級アルケニルヒドロキシエチルアンモニウム塩からなる群より選ばれる少なくとも１種の塩を含有する。より好ましくは、表面処理剤は、オレイルモノ（ヒドロキシエチル）ジメチルアンモニウム塩、オレイルジ（ヒドロキシエチル）メチルアンモニウム塩およびオレイルトリ（ヒドロキシエチル）アンモニウム塩からなる群より選ばれる少なくとも１つの塩を含有する。これらの塩は鉄錆に吸着する性質を持つ。
【００４３】
表面処理剤添加ステップでは、上述の表面処理剤を所定の濃度となるように配管内の流体に添加する。例えば、オレイルトリ（ヒドロキシエチル）アンモニウムサリチレート
を、配管内の流体に対して、濃度が１００〜１０００ｍｇ／Ｌとなるように添加する。
【００４４】
循環ステップでは、配管設備に備えられたポンプ等を稼働させて、表面処理剤が添加された流体を配管設備内に所定の時間循環させる。循環させる時間は、配管の全体の長さや流体の流速に応じて、添加した表面処理剤が配管設備全体に行き渡る時間とする。例えば、表面処理剤の投入後、流体の循環を１〜３日間行う。
【００４５】
主薬剤添加ステップでは、上述の主薬剤を流体に添加する。主薬剤の添加は、表面処理剤を添加し循環ステップを行った流体に対して行ってもよいし、表面処理剤が添加された流体を配管設備から抜き取って新しい流体を充填した後、新しい流体に対して行ってもよい。主薬剤の濃度は、用いる主薬剤の用法に従って決定する。例えば、腐食防止剤であるポリエチレンポリアミンを、配管内の流体に対して、濃度が５００〜１５００ｍｇ／Ｌとなるように添加する。
【００４６】
以下の実験により、本実施形態に係る配管設備薬剤添加方法および表面処理剤が、主薬剤の有効濃度低下を抑制する効果があることを確認した。なお、鉄錆が発生した配管設備を模擬するため、γ−酸化水酸化鉄（高純度化学研究所製）を用いた。
【００４７】
（実施例１）
水道水２５０ｍＬにγ−酸化水酸化鉄を２．０ｇを加え、表面処理剤としてのオレイルトリ（ヒドロキシエチル）アンモニウムサリチレート（（株）ライオン製）を濃度が２００ｍｇ／Ｌになるよう添加した（表面処理剤添加ステップ）。その後、マグネティックスタラーで溶液全体を６時間攪拌した（循環ステップ）。その後、攪拌を継続しながら、主薬剤としてポンプ動力低減薬剤（大阪ガス（株）製エコミセル、主成分：第四級アンモニウムサリチレート、サリチル酸ナトリウム）を濃度が４０００ｍｇ／Ｌとなるように添加した（主薬剤添加ステップ）。さらに攪拌を継続し、２４時間後および１ヶ月後のポンプ動力低減薬剤の濃度を測定した。濃度の測定には、日本ウォーターズ（株）製の高速液体クロマトグラフを用いた。
【００４８】
（実施例２）
実施例１の表面処理剤に換えて、オレイルトリ(ヒドロキシエチル)アンモニウムサリチレート（ライオン製）、オレイルジ（ヒドロキシエチル）メチルアンモニウムクロライド（ライオン製）をそれぞれ１００ｍｇ／Ｌになるよう添加し、その他は実施例１と同様に実験・測定を行った。
【００４９】
（比較例１）
実施例１の表面処理剤を添加せず（つまり表面処理剤添加ステップと循環ステップを行わず）、その他は実施例１と同様に実験・測定を行った。
【００５０】
実施例１、実施例２、比較例１の濃度測定結果を表１に示す。
【００５１】
【表１】
2016030853.tif 000002
【００５２】
表面処理剤を添加しなかった比較例１では、ポンプ動力低減薬剤を４０００ｍｇ／Ｌ添加した後、２４時間で濃度が１２０ｍｇ／Ｌまで減少し、１ヶ月後にはさらに減少して装置の検出限界以下の濃度となった。一方、表面処理剤としてオレイルトリ（ヒドロキシエチル）アンモニウムサリチレートを用いた実施例１と、オレイルトリ(ヒドロキシエチル)アンモニウムサリチレートおよびオレイルジ（ヒドロキシエチル）メチルアンモニウムクロライドを用いた実施例２では、ポンプ動力低減薬剤を４０００ｍｇ／Ｌ添加した後、２４時間後も１ヶ月後も、濃度の低下は見られなかった。
【００５３】
すなわち上述の実験により、表面処理剤としてオレイルトリ（ヒドロキシエチル）アンモニウムサリチレート、またはオレイルトリ(ヒドロキシエチル)アンモニウムサリチレートおよびオレイルジ（ヒドロキシエチル）メチルアンモニウムクロライドを表面処理剤として用いて表面処理剤添加ステップを行い、その後に循環ステップを行い、その後に主薬剤としてポンプ動力低減薬剤（第四級アンモニウムサリチレート、サリチル酸ナトリウム）を添加する主薬剤添加ステップを行うことにより、主薬剤添加後の早期の有効濃度低下を抑制できることが確認された。
【００５４】
（実施例３）
実施例１のポンプ動力低減薬剤に換えて、腐食防止剤としてのポリエチレンポリアミンを濃度が９００ｍｇ／Ｌとなるように添加し、その他は実施例１と同様に実験・測定を行った。
【００５５】
（比較例２）
実施例３の表面処理剤を添加せず、その他は実施例３と同様に実験・測定を行った。
【００５６】
実施例３、比較例２の濃度測定結果を表２に示す。
【００５７】
【表２】
2016030853.tif 000003
【００５８】
表面処理剤を添加しなかった比較例２では、腐食防止剤を９００ｍｇ／Ｌ添加した後、２４時間で濃度が２０ｍｇ／Ｌまで減少し、１ヶ月後にはさらに減少して装置の検出限界以下の濃度となった。一方、表面処理剤としてオレイルトリ（ヒドロキシエチル）アンモニウムサリチレートを用いた実施例３では、腐食防止剤を９００ｍｇ／Ｌ添加した後、２４時間後は濃度の低下は見られず、１ヶ月後は８９０ｍｇ／Ｌと僅かな低下に留まった。
【００５９】
すなわち上述の実験により、表面処理剤としてオレイルトリ（ヒドロキシエチル）アンモニウムサリチレート、オレイルトリ(ヒドロキシエチル)アンモニウムサリチレート、オレイルジ（ヒドロキシエチル）メチルアンモニウムクロライドを表面処理剤として用いて表面処理剤添加ステップを行い、その後に循環ステップを行い、その後に主薬剤として腐食防止剤であるポリエチレンポリアミンを添加する主薬剤添加ステップを行うことにより、主薬剤添加後の早期の有効濃度低下を抑制できることが確認された。
【００６０】
実施例１、２および３で用いたγ−酸化水酸化鉄について、表面処理剤を添加して６時間攪拌した後、一部を取り出してＳＴＥＭ‐ＥＤＸ（Ｓｃａｎｎｉｎｇ  Ｔｒａｎｓｍｉｓｓｉｏｎ  Ｅｌｅｃｔｒｏｎ  Ｍｉｃｒｏｓｃｏｐｅ‐Ｅｎｅｒｇｙ  Ｄｉｓｐｅｒｓｉｖｅ  Ｘ‐ｒａｙ  Ａｎａｌｙｓｉｓ）による元素分析を行った。その結果、実施例１、２および３で用いたγ−酸化水酸化鉄のいずれからも、窒素原子が０．３％（Ｆｅに対する元素数比）程度検出された。これにより、実施例１、２および３で用いた表面処理剤オレイルトリ(ヒドロキシエチル)アンモニウムサリチレートおよびオレイルジ（ヒドロキシエチル）メチルアンモニウムクロライドが、鉄錆であるγ−酸化水酸化鉄に対して、表面処理剤添加ステップおよび循環ステップにより吸着したことが確認された。
【産業上の利用可能性】
【００６１】
主薬剤の有効濃度低下を抑制する配管設備薬剤添加方法および表面処理剤として利用可能である。